(57)【特許請求の範囲】
【請求項１】
少なくとも経糸に十字型の断面形状を有するフィラメントからなるマルチフィラメント仮撚加工糸に追撚を施してなるポリアミド糸条を使用した織物の製造方法であって、ポリアミド糸条を無糊製織することを特徴とするポリアミド軽量バッグ地織物の製造方法。
【請求項２】
追撚数が撚係数６，０００以下であることを特徴とする請求項１項記載のポリアミド軽量バッグ地織物の製造方法。
【請求項３】
ポリアミド糸条の単糸デニールが２〜１５デニールであることを特徴とする請求項１項記載のポリアミド軽量バッグ地織物の製造方法。
【発明の詳細な説明】
【０００１】
【発明の属する技術分野】
本発明は、断面形状が十字のポリアミド繊維からなるマルチフィラメント糸の仮撚加工糸織物をしてなる濃色で軽量、かつヌメリ感がない感触の上品な光沢感を有する新規なバッグ地織物の製造方法に関する。
【０００２】
【従来の技術】
従来から軽量織編物としては各種の提案があるが、その代表例である中空繊維織物使いのバッグ地は軽量になるものの濃色が出にくく、白ぼけする傾向になる。
また中空率が高くなると、よりボリューム感を出す目的で仮撚加工を施す際に断面が壊れることがあるといった問題点があった。
【０００３】
【発明が解決しようとする課題】
本発明はポリアミドマルチフィラメント糸で構成された濃色で軽量、かつヌメリ感のない上品な光沢感を有する新規な織編物の製造方法を提供せんとするものである。
【０００４】
【課題を解決するための手段】
即ち、本発明は、少なくとも経糸に十字型の断面形状を有するフィラメントからなるマルチフィラメント仮撚加工糸に追撚を施してなるポリアミド糸条を使用した織物の製造方法であって、ポリアミド糸条を無糊製織することを特徴とするポリアミド軽量バッグ地織物の製造方法、追撚数が撚係数６，０００以下であることを特徴とする前記のポリアミド軽量バッグ地織物の製造方法、ポリアミド糸条の単糸デニールが２〜１５デニールであることを特徴とする前記のポリアミド軽量バッグ地織物の製造方法である。
【０００５】
以下、本発明を詳細に説明する。
先ず本発明に使用する経糸は軽量比を図る観点からポリアミド繊維で十字断面で仮撚加工を施したマルチフィラメント糸を使用する。これは軽量にするためである。
本発明は、これらを解決するために、次の構成を持つものである。すなわち、本発明は経糸もしくは経糸及び緯糸にポリアミド繊維の十字断面マルチフィラメント糸を仮撚加工を施した糸を使用する。ポリアミド繊維の十字断面マルチフィラメント糸は仮撚機の加撚ゾーンでは、細密充填の状態となり、その状態を維持しつつヒートセットゾーンに入り、熱セットされる。そして引き続き解撚ゾーンで解撚されるので、十字断面の断面形状が変形または、破壊されることが少なく捲縮付与される。通常の丸断面、三角断面などは仮撚加工すると加撚ヒートセットゾーンで解撚されるので、十字断面の断面形状が変形または、破壊されることが少なく捲縮付与がされる。通常の丸断面、三角断面などは仮撚加工すると加撚ヒートセットゾーンで断面が変形されて５〜６角形の多角形に変形するが本発明に係る繊維はそのような問題は極めて少ない。
上記仮撚加工は甘撚が好ましく、撚係数としては、６，０００以下が好ましい、撚係数が６，０００を超えるとマルチ糸断面の糸間空隙が少なくなり嵩高性が少なくなり、軽量の狙いに反することになる特に、好ましくは、撚係数１，５００〜３，０００が製織性および嵩高性の両面で好ましい。
【０００６】
上記の条件で整経すると無糊製織が容易にできる。糊付けをして製織すると、染加工工程の精練工程で糊が十分に抜けにくく、合成糊材が十字断面の表面内部に残存するので、染色加工の際に染障害が発生して、染斑が起きる。
従って本発明は、上記ポリアミド繊維を整経して、無糊で製織する。
【０００７】
該生機を精練加工で油剤のみを落として、続いて染色工程に供せられる。染色機としては、液流染色機やジッカー染色機のいずれでも構わないが、液流染色機による染色の方がバルキー性は好ましいが、組織によってはシボが発生する恐れがある。この場合はジッカー染色機による染色が好ましい。染色後、表面状態を整えるためにファイナルヒートセットを施して、必要により樹脂加工またはコーティング加工して仕上げる。
上記のように、ポリアミド十字断面マルチフィラメント糸の仮撚加工糸に甘撚を付与したる後、整経無糊製織して染色加工するとマルチフィラメント間の空隙率が高くなり、織物組織によって異なるが従来のものと比較して２０〜３０％の軽量なバッグ地が得られる。また本発明に係る繊維断面が十字であるので、ひっかき等による織物表面の変化が少ないので、チョークマークが出にくく、バッグ地用織物として好適である。
【０００８】
【実施例】
（実施例  １）
ポリアミド十字断面マルチフィラメント１００デニール１４フィラメント糸を仮撚機で加撚数２７００Ｔ／Ｍ、ヒーター温度：１６５℃、フィード比：−５．０％、ティクアップ比：＋５．０％、スピンドル回転３２万ｒｐｍの条件で１ヒーター仮撚加工糸を得た。該糸を２本合糸してＺ２５０Ｔ／Ｍ撚掛して整経機にて整経し無糊でビーミングして経糸：８０本／吋、緯糸：５０本／吋の密度で３／１ツイルを織成した。該生機を精練後、ジッカー染色機で染色加工してソフトアクリルコーティングを付与し仕上げして染色加工を実施した。
該織物はレディース用のファッションバッグ地として軽量で、かつドライタッチの全く新規な生地を得た。
【０００９】
（比較例  １）
ポリアミド丸断面１００デニール１４フィラメント糸を仮撚機で加撚数２７００Ｔ／Ｍ、ヒーター温度１６５℃、フィード比−５％、スピンドル回転３２万ｒｐｍの条件で１ヒーター仮撚加工糸を得た。該糸を２本合糸してＺ２５０Ｔ／Ｍ撚掛けして整経機にて整経し、無糊でビーミングして、経糸：８８本／吋、緯糸：５０本／吋の密度で３／１ツイルを織成した。
該生機を精練後、ジッカー染色機で染色加工して、ソフトアクリルコーティングを付与して仕上げ加工した。
【００１０】
（比較例  ２）
ポリアミド十字断面マルチフィラメント１００デニール１４フィラメント糸を仮撚機で加撚数２７００Ｔ／Ｍ、ヒーター温度：１６５℃、フィード比：−５．０％、ティクアップ比：＋５．０％、スピンドル回転３２万ｒｐｍの条件で１ヒーター仮撚加工糸を得た。該糸を２本合糸してＺ２５０Ｔ／Ｍ撚掛して整経サイジングした。糊材はポバール、油脂、帯電防止剤の混合糊を使用して、糸に対して約８．５％の付着量とした経糸密度：８８本／吋、緯糸密度：５０本／吋の密度で３／１ツイルを織成した。該生機を精練後、ジッカー染色機で染色加工してソフトアクリルコーティングを付与し仕上げ加工した。
【００１１】
（比較例  ３）
ポリアミド井桁断面マルチフィラメント１００デニール１４フィラメント糸を２本合糸してＺ２５０Ｔ／Ｍ撚掛して整経サイジングした。糊材はポバール、油脂、帯電防止材の混合糊を使用して糸に対して約８．５％の付着量とした。
経糸密度：８８本／吋、緯糸密度：５０本／吋の密度で３／１ツイルを織成した該生機を精練後ジッカー染色機で染色加工してソフトアクリルコーティングを付与し仕上げ加工した。
【００１２】
【表１】
0003975376.tif 000002
【００１３】
表１の如く、実施例１は比較例１に比べて、目付が同じ場合、厚さおよび嵩高度が約３０％高くなり、軽量となり、張り腰に優れ、また、ドライ感のある風合の全く新規な風合と使用時の当たり及びヒッカキなどによるチョークマークの発生が無い。また、比較例２の場合も厚さ及び嵩高度は約３０％高くなり、軽量となるが、染色加工工程での精練で糊材が完全に抜けないので、ジッカー染色時に染斑が起こった。また、当たり、ヒッカキによるチョークマークが発生した。
【００１４】
【発明の効果】
本発明によるとドライタッチ、かつ軽量で適度の張腰があり、チョーマークが出難いファッションバッグ地を得ることを可能とした。